(57)【要約】【課題】低温焼結が可能で、強度が高く、高周波領域における誘電損失が低く、高精度な温度特性の制御が可能なセラミック組成物及びセラミック焼結体を提供する。【解決手段】（ａ）固相反応法により合成されたディオプサイド結晶粉末と、（ｂ）チタン酸ストロンチウム粉末及び／又はチタン酸カルシウム粉末と、（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を含有するセラミック組成物を成形し、焼結してセラミック焼結体を得る。【選択図】なし【特許請求の範囲】
【請求項１】
（ａ）固相反応法により合成されたディオプサイド結晶粉末１００質量部に対し、
（ｂ１）チタン酸ストロンチウム粉末を６．０〜１９．０質量部、
（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を、酸化物換算で合計して６．０〜１１．０質量部、
含有することを特徴とするセラミック組成物。
【請求項２】
（ａ）固相反応法により合成されたディオプサイド結晶粉末１００質量部に対し、
（ｂ２）チタン酸カルシウム粉末を１３．０〜４３．０質量部、
（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を、酸化物換算で合計して６．０〜１１．０質量部、
含有することを特徴とするセラミック組成物。
【請求項３】
（ａ）固相反応法により合成されたディオプサイド結晶粉末１００質量部に対し、
（ｂ３）チタン酸ストロンチウム粉末及びチタン酸カルシウム粉末を、合計して６．５〜４２．０質量部、
（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を、酸化物換算で合計して６．０〜１１．０質量部、
含有することを特徴とするセラミック組成物。
【請求項４】
請求項１〜３のいずれか１項に記載のセラミック組成物を成形し、焼結して得られたセラミック焼結体。
【請求項５】
ディオプサイト結晶相中に、チタン酸ストロンチウム結晶及び／又はチタン酸カルシウム結晶が単独で存在しており、その結晶中の平均粒径が０．５〜３μｍである、請求項４に記載のセラミック焼結体。
【請求項６】
共振周波数の温度係数が−３０×１０−６〜３０×１０−６／℃であり、Ｑ×ｆ値が１０，０００ＧＨｚ以上である、請求項４又は５に記載のセラミック焼結体。
【発明の詳細な説明】
【技術分野】
【０００１】
本発明は、マイクロ波やミリ波などの高周波領域における誘電損失が低く、高精度な温度特性の制御が可能なセラミック組成物及びセラミック焼結体に関する。
【背景技術】
【０００２】
近年における携帯電話をはじめとする移動体通信の発達及び普及に伴い、高周波信号を損失なく伝送することが求められており、高周波領域での誘電損失の低いセラミック電子部品が求められている。高周波信号を損失なく伝送する上で、銅や銀などの低抵抗金属を使用して導体層を形成することが要求されているが、これらの低抵抗金属を使用するには、基板材料は低温での焼結が可能であることが必要である。こうした基板材料の１つとして、ディオプサイド結晶を主結晶として含有するセラミックが注目されている。
【０００３】
下記特許文献１には、ディオプサイド型結晶を析出する結晶化ガラス粉末３０〜９０質量％と、チタン酸カルシウム粉末及び／又はチタン酸ストロンチウム粉末を合計で１〜４０質量％と、Ａｌ２Ｏ３、ＴｉＯ２、ＺｒＯ２、ＭｇＴｉＯ３、ＢａＴｉ４Ｏ９、Ｌａ２Ｔｉ２Ｏ７、Ｎｄ２Ｔｉ２Ｏ７、Ｃａ２Ｎｂ２Ｏ７、ＳｒＺｒＯ３、ＣａＺｒＯ３の中から少なくとも１種の粉末を０〜６０質量％とを含有する混合粉末１００質量部に対して、Ｆｅ２Ｏ３、Ｃｒ２Ｏ３、ＺｎＯ、ＣｕＯ、Ａｇ２Ｏ、Ｃｏ３Ｏ４、ＭｎＯ２、ＣｅＯ２、Ｒ２Ｏ３（Ｒは希土類元素）の中から少なくとも１種の粉末を０．１〜２．０質量部添加してなる誘電体磁器組成物が開示されている。
【特許文献１】特開２００３−２８６０７４号公報
【発明の開示】
【発明が解決しようとする課題】
【０００４】
ディオプサイド結晶は、高周波領域における誘電損失が低いものの、共振周波数の温度係数が大きいために、静電容量の温度係数が大きくなり、使用環境によっては、所望の誘電特性が得られず、特にアンテナやフィルタに用いる場合には設計の許容範囲を狭めてしまう問題があった。
【０００５】
上記特許文献１では、ディオプサイド型結晶を析出する結晶化ガラス粉末に、チタン酸カルシウム粉末及び／又はチタン酸ストロンチウム粉末と、Ａｌ２Ｏ３、ＴｉＯ２、ＺｒＯ２、ＭｇＴｉＯ３、ＢａＴｉ４Ｏ９、Ｌａ２Ｔｉ２Ｏ７、Ｎｄ２Ｔｉ２Ｏ７、Ｃａ２Ｎｂ２Ｏ７、ＳｒＺｒＯ３、ＣａＺｒＯ３の中から選ばれる少なくとも１種の粉末と、Ｆｅ２Ｏ３、Ｃｒ２Ｏ３、ＺｎＯ、ＣｕＯ、Ａｇ２Ｏ、Ｃｏ３Ｏ４、ＭｎＯ２、ＣｅＯ２、Ｒ２Ｏ３（Ｒは希土類元素）の中から選ばれる少なくとも１種の粉末とを添加することで、共振周波数の温度特性を改善できると共に、所望の誘電率の調整と高強度化を達成できる旨が記載されている。
【０００６】
しかしながら、結晶化ガラスは、ガラス原料を融点以上に加熱し、溶解させて調製するので、熱エネルギーを要する。また、結晶化ガラスはブロック状の塊状物として生成されるので粉末化するに際し手間を要する。このため、製造コスト上不利であった。
【０００７】
また、結晶化ガラスは、低温焼結を可能にするためには、助剤成分を比較的多量に使用する必要がある。このため、ディオプサイド結晶の特性が損なわれ、特に高周波領域における誘電損失が増加する傾向にあった。
【０００８】
したがって、本発明の目的は、低温焼結が可能で、強度が高く、高周波領域における誘電損失が低く、高精度な温度特性の制御が可能なセラミック組成物及びセラミック焼結体を提供することにある。
【課題を解決するための手段】
【０００９】
上記目的を達成するにあたって、本発明のセラミック組成物の第一は、
（ａ）固相反応法により合成されたディオプサイド結晶粉末１００質量部に対し、
（ｂ１）チタン酸ストロンチウム粉末を６．０〜１９．０質量部、
（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を、酸化物換算で合計して６．０〜１１．０質量部、
含有することを特徴とする。
【００１０】
本発明のセラミック組成物の第二は、
（ａ）固相反応法により合成されたディオプサイド結晶粉末１００質量部に対し、
（ｂ２）チタン酸カルシウム粉末を１３．０〜４３．０質量部、
（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を、酸化物換算で合計して６．０〜１１．０質量部、
含有することを特徴とする。
【００１１】
本発明のセラミック組成物の第三は、
（ａ）固相反応法により合成されたディオプサイド結晶粉末１００質量部に対し、
（ｂ３）チタン酸ストロンチウム粉末及びチタン酸カルシウム粉末を、合計して６．５〜４２．０質量部、
（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を、酸化物換算で合計して６．０〜１１．０質量部、
含有することを特徴とする。
【００１２】
本発明のセラミック組成物は、固相反応法により合成されたディオプサイド結晶粉末を用いたことで、ディオプサイド結晶粉末以外の助剤成分の使用量が少量であっても、低温焼結することができ、ディオプサイド結晶の特性が損なわれにくい。このため、強度が高く、高周波領域における誘電損失が低いセラミック焼結体を得ることができる。また、固相反応法により合成されたディオプサイド結晶粉末は、それぞれの原料を融点以下の温度で合成するので、結晶化ガラスに比べて低温での合成が可能であり、更には、粉末状で合成されるので、粉末化工程が簡略で済む。このため、製造コストを抑えることができ、経済的に優れる。
また、チタン酸ストロンチウム粉末及び／又はチタン酸カルシウム粉末を、上記範囲で含有させたことで、高周波領域での誘電損失を低くしつつ、共振周波数の温度係数を制御して、ほぼゼロに近づけることができる。
そして、アルカリ化合物、アルカリ土類化合物、ホウ素化合物、遷移金属化合物、リン化合物、亜鉛化合物、銀化合物から選ばれた、リチウム化合物及びホウ素化合物を含む２種以上の化合物の粉末を上記範囲で含有させたことで、低温焼結が可能となり、特に１０００℃以下での低温で焼結することができる。
【００１３】
一方、本発明のセラミック焼結体は、上記セラミック組成物を成形し、焼結して得られたものである。
【００１４】
本発明のセラミック焼結体は、１０００℃以下で焼結可能であり、Ｃｕ、Ａｇ等の低抵抗金属と同時焼結することができるので、これらの低抵抗金属を導体層として用いることができる。また、強度が高く、高周波領域における誘電損失が低く、更には、共振周波数の温度係数をほぼゼロに近づけることができるので、高周波部品用途として好適に使用できる。
【００１５】
本発明のセラミック焼結体は、ディオプサイト結晶相中に、チタン酸ストロンチウム結晶及び／又はチタン酸カルシウム結晶が単独で存在しており、その結晶中の平均粒径が０．５〜３μｍであることが好ましい。
【００１６】
本発明のセラミック焼結体は、共振周波数の温度係数が−３０×１０−６〜３０×１０−６／℃であり、Ｑ×ｆ値が１０，０００ＧＨｚ以上であることが好ましい。
【発明の効果】
【００１７】
本発明のセラミック組成物によれば、強度が高く、マイクロ波やミリ波などの高周波領域における誘電損失が低く、高精度な温度特性の制御が可能なセラミック焼結体を得ることができる。
そして、このセラミック焼結体は、低温焼結、特に１０００℃以下で焼結できることから、銅、銀などの低抵抗金属と同時焼結が可能であり、高周波領域において低誘電損失で、強度が高いので、高周波部品用途として好適に使用できる。
【発明を実施するための最良の形態】
【００１８】
［セラミック組成物］
本発明のセラミック組成物は、（ａ）固相反応法により合成されたディオプサイド結晶粉末（以下、「ａ成分」とも記す）と、（ｂ）チタン酸ストロンチウム粉末及び／又はチタン酸カルシウム粉末（以下、「ｂ成分」とも記す）と、（ｃ）アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末（以下、「ｃ成分」とも記す）と、を含有する組成物である。以下、各成分について説明する。
【００１９】
（ａ成分）
本発明のセラミック組成物に用いられるディオプサイド結晶（ＣａＭｇＳｉ２Ｏ６）粉末は、焼結後にＳｉＯ２、ＭｇＯ、ＣａＯとなるガラスでない酸化物、炭酸塩などの材料からなるセラミック粉末を、融点以下で焼結して得られた物である。
【００２０】
上記セラミック粉末は、ＳｉＯ２、ＭｇＯ、ＣａＯの配合割合が、ＳｉＯ２  ５３．５〜６２質量％、ＭｇＯ  １２〜２２質量％、ＣａＯ  ２１〜３２質量％となるように調整され、ＳｉＯ２  ５６．０〜５９．５質量％、ＭｇＯ  １５．０〜１９．０質量％、ＣａＯ  ２３．５〜２９．５質量％となるように調整されることが好ましい。ＳｉＯ２、ＭｇＯ、ＣａＯを上記範囲に調整することで、ディオプサイド結晶を析出させやすくなる。
【００２１】
ＳｉＯ２の含有量が６２質量％を超えると、ウォラストナイト（Ｗｏｌｌａｓｔｏｎｉｔｅ）結晶が生成しやすくなり、誘電損失が大きくなって、強度も低下することがある。また、ＳｉＯ２の含有量が５３．５質量％未満であると、オーケルマナイト（Ａｋｅｒｍａｎｉｔｅ）結晶が生成し易くなり、誘電損失が大きくなることがある。
【００２２】
ＭｇＯの含有量が２２質量％を超えると、フォルステライト（Ｆｏｒｓｔｅｒｉｔｅ）結晶が生成し易くなり、強度が低下し易くなる。また、ＭｇＯの含有量が１２質量％未満であると、ウォラストナイト結晶が生成し易くなり、誘電損失が大きくなり易い。
【００２３】
ＣａＯの含有量が３２質量％を超えると、ウォラストナイト結晶や、オーケルマナイト結晶が生成し易くなり、誘電損失が大きくなり、強度が低下し易くなる。また、ＣａＯの含有量が２１質量％未満であると、フォルステライト結晶が生成し易くなり、強度が低下し易い。
【００２４】
本発明において、ディオプサイド結晶粉末の平均粒径は、０．８〜２μｍが好ましい。平均粒径が０．８μｍ未満であると、被表面積（ＢＥＴ値）が大きくなり、粉の充填性が悪くなるためシート密度が小さくなり、収縮量が大きくなるため、電極との同時焼成において電極界面剥離を起こしやすくなる。また、平均粒径が２μｍを超えると、粒子サイズがグリーンシートシートの厚みに対して大きくなり、グリーンシート厚みを薄くし難くなる。
【００２５】
（ｂ成分）
本発明のセラミック組成物は、チタン酸ストロンチウム（ＳｒＴｉＯ３）粉末及び／又はチタン酸カルシウム（ＣａＴｉＯ３）粉末を含有する。
【００２６】
ディオプサイド結晶は、単独では共振周波数の温度係数が負の特性（およそ−６５×１０−６／℃）を示す。一方、チタン酸ストロンチウム結晶は、共振周波数の温度係数が１６７０×１０−６／℃であり、チタン酸カルシウム結晶は、共振周波数の温度係数が８４０×１０−６／℃であり、それぞれ単独では共振周波数の温度係数が正の特性を示す。このため、チタン酸ストロンチウム粉末やチタン酸カルシウム粉末を含有することで、共振周波数の温度係数を調整することができる。
【００２７】
そして、チタン酸ストロンチウムは、ディオプサイド結晶との焼結により、焼結後の結晶相として、チタン酸ストロンチウム単独、もしくはチタン酸ストロンチウムにカルシウムが固溶した、（ｘＣａ、１−ｘＳｒ）ＴｉＯ３型ペロブスカイト化合物が生成される。このペロブスカイト化合物は、共振周波数の温度係数が正の値を示すので、チタン酸ストロンチウムは、少量の添加量で共振周波数の温度係数を上昇させることができる。
【００２８】
これに対し、チタン酸カルシウムは、ディオプサイド結晶との焼結により、チタン酸カルシウムが、ディオプサイド結晶中のＳｉＯ２と反応して、チタナイト（もしくはスフェーン、ＣａＴｉＳｉＯ５）が生成され易い。チタナイトは、共振周波数の温度係数が、−７５６×１０−６／℃と負に大きな特性を持つことから、チタナイトが生成されると共振周波数の温度係数を補償する際の阻害要因となり、チタナイトの共振周波数の温度係数を相殺する分量をさらに添加する必要が生じる。
【００２９】
ここで、異種材料が複合したような組成物の共振周波数は、経験的に次の式（１）が成り立つことが知られている。
｛複合体の共振周波数の温度係数（τｆ）＝Σ（各成分の体積分率（ｖｏｌ％）×各成分の共振周波数の温度係数（τｆ））｝      ・・・（１）
【００３０】
また、異種材料が複合した組成物の誘電率についても、経験的に次の式（２）が成り立つことが知られている。
｛ｌｏｇ（複合体の誘電率（εｒ））＝Σ（各成分の体積分率（ｖｏｌ％）×ｌｏｇ（各成分の誘電率（εｒ））｝      ・・・（２）
【００３１】
そして、チタン酸ストロンチウムの共振周波数の温度係数（τｆ）及び誘電率（εｒ）は、τｆ＝１６７０×１０−６、εｒ＝２５５であり、チタン酸カルシウムの共振周波数の温度係数（τｆ）及び誘電率（εｒ）は、τｆ＝８４０×１０−６／℃、εｒ＝１７７である。
【００３２】
つまり、誘電率を極力上げずに共振周波数の温度係数を上げたい場合は、チタン酸ストロンチウムを用いることが好ましい。また、誘電率も共振周波数の温度係数も両方を上げたい場合は、チタン酸カルシウムを用いることが好ましい。また、誘電率と共振周波数の温度係数とを用途に応じて任意で調整する場合は、チタン酸ストロンチウムとチタン酸カルシウムとを併用することが好ましい。
【００３３】
したがって、本発明のセラミック組成物の第一の態様は、上記ａ成分１００質量部に対し、チタン酸ストロンチウム粉末を０．１〜２８．０質量部含有し、好ましくは６．０〜１９．０質量部含有する。チタン酸ストロンチウム粉末の含有量が上記範囲内であれば、高周波領域における誘電損失が低く、かつ、共振周波数の温度係数を制御して、−６５×１０−６／℃〜６５×１０−６／℃の範囲にすることができる。そして、この態様においては、チタン酸ストロンチウム粉末の含有量が６．０〜１９．０質量部であれば、高周波領域での誘電損失を低くしつつ、共振周波数の温度係数を−３０×１０−６／℃〜３０×１０−６／℃の範囲にすることができる。
【００３４】
また、本発明のセラミック組成物の第二の態様は、上記ａ成分１００質量部に対し、チタン酸カルシウム粉末を０．１〜７０．０質量部含有し、好ましくは１３．０〜４３．０質量部含有する。チタン酸カルシウム粉末の含有量が上記範囲内であれば、高周波領域における誘電損失が低く、かつ、共振周波数の温度係数を制御して、−６５×１０−６／℃〜６５×１０−６／℃の範囲にすることができる。そして、この態様においては、チタン酸カルシウムの含有量が１３．０〜４３．０質量部であれば、高周波領域での誘電損失を低くしつつ、共振周波数の温度係数を−３０×１０−６／℃〜３０×１０−６／℃の範囲にすることができる。
【００３５】
また、本発明のセラミック組成物の第三の態様は、上記ａ成分１００質量部に対し、チタン酸ストロンチウム粉末とチタン酸カルシウム粉末とを合計で０．１〜７０．０質量部含有し、好ましくは６．５〜４２．０質量部含有し、より好ましくは６．０〜２７．０質量部含有する。チタン酸ストロンチウム粉末とチタン酸カルシウム粉末との合計含有量が上記範囲内であれば、高周波領域における誘電損失が低く、かつ、共振周波数の温度係数を制御して、−６５×１０−６／℃〜６５×１０−６／℃の範囲にすることができる。そして、この態様においては、チタン酸ストロンチウム粉末とチタン酸カルシウム粉末との合計含有量が６．５〜４２．０質量部、より好ましくは６．０〜２７．０質量部であれば、高周波領域での誘電損失を低くしつつ、共振周波数の温度係数を−３０×１０−６／℃〜３０×１０−６／℃の範囲にすることができる。
【００３６】
また、本発明のセラミック組成物の第三において、チタン酸ストロンチウム粉末とチタン酸カルシウム粉末の両方を含有させることで、共振周波数の温度係数を０に近づけつつ、誘電率をある程度任意で変える事が可能となる。
【００３７】
本発明のセラミック組成物において、チタン酸ストロンチウム粉末とチタン酸カルシウム粉末は、得られるセラミック焼結体の焼結性、高強度化、共振周波数の温度係数を制御するという観点から、平均粒径が０．５〜２μｍの粉状物として用いることが好ましく、特に、ディオプサイド結晶粉末に対して分散性を向上させるという理由から、０．８〜１．５μｍの粉状物として用いることがより好ましい。
【００３８】
（ｃ成分）
本発明のセラミックス組成物は、アルカリ化合物、アルカリ土類化合物、ホウ素化合物、遷移金属化合物、リン化合物、亜鉛化合物から選ばれた、リチウム化合物及びホウ素化合物を含む２種以上の化合物の粉末を、上記ａ成分１００質量部に対し、酸化物換算で６．０〜１１．０質量部含有し、６．５〜１０．０質量部含有することがより好ましい。
【００３９】
上記化合物を含有することで、焼結中に液相を形成し、セラミック組成物の焼結温度を低下させることができる。そして、これら化合物を上記範囲含有させることで、機械的強度や外部電極を形成する際のメッキ液に対する耐久性を損なうことなく、焼結温度を低下させて、１０００℃以下で焼結させることができる。
【００４０】
上記アルカリ化合物としては、リチウム化合物、ナトリウム化合物、カリウム化合物、などが挙げられる。
【００４１】
アルカリ化合物のなかでリチウム化合物は、必須成分である。そして、上記ａ成分１００質量部に対し、酸化物換算で０．３〜０．９質量部含有することが好ましい。リチウム化合物の含有量が上記範囲内であれば、焼結時に液相を形成し、焼結温度を低下させやすくなる。リチウム化合物の含有量が０．３質量部未満であると、添加効果が乏しく１０００℃以下で焼結できない場合がある。また、０．９質量部を超えると、焼結時に融着が起こり、焼結体の形状が安定しにくくなると共に、絶縁性が損なわれやすくなる。
【００４２】
ナトリウム化合物、カリウム化合物は、任意成分である。リチウム化合物と併用することで、焼結性を大きく損なわずに、耐水・耐酸性を向上する事が可能となる。これらは、上記ａ成分１００質量部に対し、酸化物換算の合計で２．０質量部まで含有する事ができる。
【００４３】
上記アルカリ土類化合物は任意成分である。アルカリ土類金属を含有させることで、焼結時に液相を形成し、焼結温度を低下させることができる。アルカリ土類化合物としては、カルシウム化合物、マグネシウム化合物、バリウム化合物などが挙げられる。これらは、上記ａ成分１００質量部に対し、酸化物換算で５．０質量部まで含有する事ができる。
【００４４】
上記ホウ素化合物は、必須成分であり、上記ａ成分１００質量部に対し、酸化物換算１．６〜３．２質量部含有することが好ましく、１．７〜２．８質量部含有することがより好ましい。ホウ素化合物の含有量が上記範囲内であれば、焼結時に液相を形成し、焼結温度を低下させることができ、更には耐薬品性が向上する。ホウ素化合物の含有量が１．７質量部未満であると、添加効果が乏しく１０００℃以下で焼結できない場合がある。また、２．８質量部を超えると、セラミックスの焼結性が悪くなることがある。
【００４５】
上記遷移金属化合物は任意成分である。そして、遷移金属化合物としては、銀化合物、銅化合物などが挙げられる。これらは、上記ａ成分１００質量部に対し、酸化物換算で０．５〜０．９質量部含有することが好ましく、０．６〜０．８質量部含有することがより好ましい。遷移金属化合物を使用する場合は、導体層として使用する金属と同一のものを使用することが好ましい。この態様によれば、焼結時に同時焼結した導体金属が、セラミック組成物の液相に溶出するのを防止できる。
【００４６】
上記リン化合物は任意成分である。リン化合物を含有させることで、焼結時に液相を形成し、焼結温度を低下させることができる。リン化合物は、上記ａ成分１００質量部に対し、酸化物換算で２．０質量部まで含有する事ができる。
【００４７】
上記亜鉛化合物は任意成分である。亜鉛化合物を含有することで、焼結時に液相を形成し、焼結温度を低下させることができ、更には耐水性を向上させることができる。亜鉛化合物は、上記ａ成分１００質量部に対して、酸化物換算で３．２〜５．１質量部含有することが好ましく、３．４〜４．８質量部含有することがより好ましい。
【００４８】
［セラミック焼結体］
本発明のセラミック焼結体は、上記のような組成となるように配合されたセラミック組成物を、ＺｒＯ２ボールなどを用いて、水などの湿式下で混合し、必要に応じて結合剤、可塑剤、溶剤等を添加し、所定形状に成形して、焼結することによって得られる。
【００４９】
上記結合剤としては、例えばポリビニルブチラール樹脂、メタアクリル酸樹脂等が用いられ、可塑剤としては、例えばフタル酸ジブチル、フタル酸ジオクチル等が用いられ、溶剤としては、例えばトルエン、メチルエチルケトン等を使用することができる。
【００５０】
成形は、各種の公知の成形方法、例えばプレス法、ドクターブレード法、射出成形法、テープ成形等により任意の形状に成形する。これらの方法の中で、ドクターブレード法、及びテープ成形が積層体形成のために特に好ましい。
【００５１】
焼結は、大気中または酸素雰囲気中または窒素雰囲気等の非酸化性雰囲気において、８５０〜１０００℃で０．５〜３時間焼成することが好ましい。
【００５２】
このようにして得られた本発明のセラミック焼結体は、ディオプサイト結晶相中に、チタン酸ストロンチウム結晶及び／又はチタン酸カルシウム結晶が単独で存在しており、その結晶中の平均粒径が０．５〜３μｍである。なお、これらの結晶の確認は、顕微鏡観察で確認できる。
【００５３】
また、本発明のセラミック焼結体は、共振周波数の温度係数が、−６５×１０−６〜６５×１０−６／℃の範囲にあり、より好ましくは−３０×１０−６〜３０×１０−６／℃の範囲にある。また、Ｑ×ｆ値は、１０，０００ＧＨｚ以上であり、誘電率が８〜２０である。そして、機械強度に優れ、更には耐水性、耐薬品性に優れるので、メッキプロセスによる基材侵食がきわめて少ない。
【００５４】
本発明のセラミック焼結体は、共振周波数の温度係数を−３０×１０−６／℃〜３０×１０−６／℃、Ｑ×ｆ値を１０，０００以上にできるので、例えばフィルタ、アンテナの高周波部品に好適に使用することができる。
【００５５】
以下、本発明のセラミック焼結体を、積層フィルタ１の誘電体層２として使用する場合の製造例について説明する。
【００５６】
まず、内部導体用ペーストおよび外部導体用ペーストをそれぞれ作製する。これらのペーストは、導電粒子と、導電粒子に対し、１〜５重量％程度のガラスフリットと、ビヒクルとを含有するものを用いることが好ましい。
【００５７】
次いで、誘電体層材料となるグリーンシートを作製する。この場合、本発明のセラミック組成物のスラリーを用い、例えばドクターブレード法により所定枚数作製する。前記スラリーは、焼成前にビヒクルを加えて用いることが好ましい。ビヒクルとしては、エチルセルロース、ポリビニルブチラール、メタクリル樹脂、ブチルメタアクリレート等のバインダ、テルピネオール、ブチルカルビトール、ブチルカルビトールアセテート、アセテート、トルエン、アルコール、キシレン等の溶剤、その他各種分散剤、活性剤、可塑剤等が挙げられ、これらのうち任意のものが目的に応じて適宜選択される。
【００５８】
次いで、グリーンシート上に、パンチングマシーンや金型プレスを用いてスルーホール５を形成し、その後、内部導体用ペーストを各グリーンシート上に、例えばスクリーン印刷法により印刷し、所定のパターンの内部導体７、ストリップ線路３、グランドプレーン４を形成するとともにスルーホール５内に充填する。そして、各グリーンシートを重ね合せ、熱プレスを加えてグリーンシートの積層体とし、必要に応じて脱バインダ処理、切断用溝の形成等を行なう。そして、グリーンシートの積層体を通常空気中で、１０００℃程度以下、特に８００〜１０００℃程度の温度で２時間程度焼成、一体化することで、誘電体層２２、２３間にストリップ線路３が形成されたフィルタが得られる。そして、このフィルタに、外部導体用ペーストをスクリーン印刷法等により印刷し、焼成して外部導体６を形成する。好ましくは、これら外部導体６を誘電体層２１、２２、２３と一体同時焼成して形成する。
【００５９】
このようにして、本発明のセラミック焼結体を誘電体層として使用するフィルタを製造することができる。
【実施例】
【００６０】
ＳｉＯ２、ＣａＯ及びＭｇＯ粉末を表１に割合で秤量し、１５時間湿式混合後、１２０℃で乾燥し、乾燥した粉体を大気中１２００℃で２時間仮焼した。この仮焼物（ａ成分）を粉砕して平均粒径１．１μｍに調整した。そして、この仮焼物に、表１に示す酸化物の割合となるように副成分（ｂ成分、ｃ成分）を秤量し添加し、水を媒体としてＺｒＯ２ボールを用いたボールミルにて１５時間湿式混合し、混合粉末の平均粒径を１．５μｍ以下に調整した。さらに、これを１００℃以上にて乾燥し、６０ｍｅｓｈにて分級した。そして、この混合粉末に、ＰＶＡ系バインダを適量添加し、６０ｍｅｓｈにて分級した後、円形金型を用いて、一軸加圧プレス機にて２０Ｍｐａの圧力でφ１２．５ｍｍ、高さ８ｍｍの円柱成型体を作製し、大気中５００℃で脱灰処理を施した。さらに、これを、表１中の最高温度にて２時間焼結し、φ１０ｍｍ、高さ６ｍｍの円柱焼結体試料を得た。
【００６１】
【表１】
2010037126.tif 000002
この円柱焼結体試料を用いて、誘電特性、結晶相を評価した。結果を表２にまとめて記す。また、図２に、試料５のセラミック焼結体のＸ線回折結果を、図３に、試料５のセラミック焼結体のＦＥ−ＳＥＭによる断面写真を示す。
・結晶相：焼結体の断面研磨面を作製し、ＦＥ−ＳＥＭにより結晶形態の観察を行った。また、焼結体をアルミナ乳鉢で粉砕し、その後さらにメノウ乳鉢で整えた粉末状試料をサンプルホルダーに充填し、Ｃｕ−Ｋα線を用いたＸ線回折ディフラクトメーター法にて結晶相の同定を行った。
・誘電特性：各試料の上下面平行を研削した後、＃２０００番以上の番手の研摩紙を用いて研摩したものを用いて、誘電体円柱共振器法にて周波数９〜１５ＧＨｚにおける誘電率εｒを測定した。また共振周波数の温度係数τfを、−２５〜８５℃の範囲で測定した。
【００６２】
【表２】
2010037126.tif 000003
【００６３】
表２中の無印の試料は本発明における比較例となる組成の試料であり、*印の試料は効果が認められた組成の試料であり、**印は、特に高い効果が認められた組成の試料である。
また、表２中Ｄｉはディオプサイド結晶を意味し、Ｆｏはフォルステライト結晶を意味し、Ａｋはオーケルマナイト結晶を意味し、Ｗｏはウォラストナイト結晶を意味し、ＳＴはチタン酸ストロンチウム結晶を意味し、ＣＴはチタン酸カルシウム結晶を意味し、ＣＳＴは（ｘＣａ、１−ｘＳｒ）ＴｉＯ３型ペロブスカイト化合物の結晶を意味し、Ｔｉはチタナイト（もしくはスフェーン）結晶を意味する。
【００６４】
上記結果より、ａ成分、ｂ成分、ｃ成分を本発明で規定する範囲で含有する、試料３〜７、１１〜１６、１９〜３８のセラミック焼結体は、Ｑ×ｆ値が高く、共振周波数の温度係数が−３０×１０−６／℃〜３０×１０−６／℃の範囲にあった。このうち、試料２８、３１のセラミック焼結体は、チタン酸ストロンチウム又は／及びチタン酸カルシウムの配合量が多く、Ｑ×ｆ値が１００００未満であった。また、試料３２、３３、３５、３８のセラミック焼結体は、主成分であるディオプサイド結晶の組成比がディオプサイドの化学量論比（Ｃａ：Ｍｇ：Ｓｉ＝１：１：２）から大きくずれたために、ディオプサイドより誘電損失の大きな２次相が析出しており、Ｑ×ｆ値が１００００未満であった。
【００６５】
また、図２に示すように、試料５のセラミック焼結体は、チタン酸ストロンチウムおよびカルシウム固溶チタン酸ストロンチウムを示す明瞭なＸ線回折ピークが存在しており、また、図３の顕微鏡写真からも明らかなように、ディオプサイド結晶中にチタン酸ストロンチウム結晶（もしくはそのカルシウム固溶体）が単独で存在していた。なお、チタン酸カルシウムを用いた試料も同様の結果が確認できた。
【００６６】
そして、ｂ成分として、チタン酸ストロンチウムをａ成分１００質量部に対し６．０〜１９．０質量部含むセラミック組成物を焼結して得られた試料３〜７のセラミック焼結体、チタン酸カルシウムをａ成分１００質量部に対し１３．０〜４３．０質量部含むセラミック組成物を焼結して得られた試料１１〜１６のセラミック焼結体、チタン酸ストロンチウム及びチタン酸カルシウムをａ成分１００質量部に対し合計で６．０〜２７．０質量部含むセラミック組成物を焼結して得られた試料１９〜２７、２９、３０、３４、３６、３７のセラミック焼結体は、共振周波数の温度係数が−３０×１０−６／℃〜３０×１０−６／℃の範囲にあり、かつ、Ｑ×ｆ値が１０，０００以上であった。
【図面の簡単な説明】
【００６７】
【図１】本発明のセラミック焼結体を用いたセラミック電子部品の一実施形態を示す断面図である。
【図２】試料５のセラミック焼結体のＸ線回折結果である。
【図３】試料５のセラミック焼結体の拡大断面写真である。
【符号の説明】
【００６８】
１：フィルタ
２,２１,２２,２３：誘電体層
３：ストリップ線路
４：グランドプレーン
５：スルーホール
６：外部電極
７：内部電極
【図１】
2010037126.tif 000004
【図２】
2010037126.tif 000005
【図３】
2010037126.tif 000006